СПОСОБ ПОЛУЧЕНИЯ КАТИОНОСТАБИЛИЗИРОВАННЫХ И РЕДИСПЕРГИРУЕМЫХ В ВОДЕ ПОЛИМЕРНЫХ ПОРОШКОВЫХ СОСТАВОВ

1. Способ получения катионостабилизированных и редиспергируемых в воде полимерных порошковых составов путем проводимой в водной среде радикальной полимеризации одного или нескольких этиленово ненасыщенных мономеров в присутствии неионогенного защитного коллоида и/или неионогенного эмульгатора и последующей сушки, отличающийся тем, что полученные при этом водные дисперсии полимеров подвергают сушке в присутствии катионактивного защитного коллоида в качестве способствующего сушке вспомогательного агента.
2. Способ по п.1, отличающийся тем, что в качестве катионактивных защитных коллоидов используют полимеры, содержащие мономерные звенья с четвертичными аммониевыми группами.
3. Способ по п.1, отличающийся тем, что используют гомо- или сополимеры одного либо нескольких катионактивных мономеров из группы, включающей диаллилдиметиламмонийхлорид (ДАДМАХ), диаллилдиэтил-аммонийхлорид (ДАДЭАХ), (3-метакрилокси)пропилтриметиламмонийхлорид (МПТАХ), (3-метакрилокси)этилтриметиламмонийхлорид (МЭТАХ), (3-метакриламидо)пропилтриметиламмонийхлорид (МАПТАХ), 2-диметиламиноэтилметакрилат и 3-диметиламинопропилметакриламид (ДМАЭМА, соответственно ДМАПМА).
4. Способ по одному из пп.1-3, отличающийся тем, что используют катионактивные защитные коллоиды с числом К (определение в соответствии со стандартом DIN 53726, 1%-ный по массе раствор в воде, 25°C, вискозиметр Уббелоде) в пределах от 10 до 250.
5. Способ по одному из пп.1-3, отличающийся тем, что используют катионактивные защитные коллоиды с вязкостью по вискозиметру Гепплера от 1 до 50 мПа·с (метод определения вязкости с помощью вискозиметра Гепплера при температуре 20°С согласно стандарту DIN 53015).
6. Способ по одному из пп.1-3, отличающийся тем, что катионактивный защитный коллоид используют в количестве от 0,1 до 20 мас.% в пересчете на полимерные компоненты водной дисперсии полимера.
7. Способ по одному из пп.1-3, отличающийся тем, что в качестве этиленово ненасыщенных мономеров полимеризуют один или несколько мономеров из группы, включающей виниловые эфиры неразветвленных или разветвленных алкилкарбоновых кислот с 1-15 атомами углерода, метакрилаты и акрилаты спиртов с 1-15 атомами углерода, винилароматические соединения, олефины, диены и винилгалогениды.
8. Катионостабилизированный и редиспергируемый в воде полимерный порошковый состав, получаемый путем проводимой в водной среде радикальной полимеризации одного либо нескольких этиленово ненасыщенных мономеров в присутствии неионогенного защитного коллоида и/или неионогенного эмульгатора и последующей сушки полученных при этом водных дисперсий полимеров в присутствии катионактивного защитного коллоида в качестве способствующего сушке вспомогательного агента.
9. Применение катионостабилизированного и редиспергируемого в воде полимерного порошкового состава по п.8 в продуктах строительной химии для производства строительных клеев, штукатурок, шпаклевок, шпаклевок для изготовления полов, саморастекающихся составов, гидроизоляционных суспензий, растворов для расшивки швов и красок.
10. Применение катионостабилизированного и редиспергируемого в воде полимерного порошкового состава по п.8 в производстве клеев и в производстве материалов для нанесения покрытий.